(57)【要約】  窒化珪素焼結体から成る摩擦攪拌接合用ツール部材であって、上記窒化珪素焼結体は窒化珪素以外の添加成分を１５質量％以下含有すると共に、上記添加成分としてランタノイド元素から選択される少なくとも１種と、Ｍｇ、Ｔｉ、Ｈｆ、Ｍｏから選択される少なくとも１種とを含有することを特徴とする。また、添加成分として、Ａｌ、Ｓｉ、Ｃから選択される少なくとも１種を含有することが好ましい。上記構成によれば、耐久性が高い摩擦攪拌接合用接合ツール部材を提供できる。
2018030308.tif 000002
【特許請求の範囲】
【請求項１】
窒化珪素焼結体から成る摩擦攪拌接合用ツール部材であって、上記窒化珪素焼結体は窒化珪素以外の添加成分を１５質量％以下含有すると共に、添加成分はランタノイド元素から選択される少なくとも１種と、Ｍｇ、Ｔｉ、Ｈｆ、Ｍｏから選択される少なくとも１種を含有することを特徴とする窒化珪素焼結体製摩擦攪拌接合用ツール部材。
【請求項２】
前記添加成分として、Ａｌ、Ｓｉ、Ｃから選択される１種または２種以上を具備することを特徴とする請求項１記載の窒化珪素焼結体製摩擦攪拌接合用ツール部材。
【請求項３】
前記ランタノイド元素は、Ｙｂ、Ｅｒ、Ｌｕ、Ｃｅから選択される少なくとも１種であることを特徴とする請求項１ないし請求項２のいずれか１項に記載の窒化珪素焼結体製摩擦攪拌接合用ツール部材。
【請求項４】
前記ランタノイド元素は金属単体換算で１〜１０質量％含有されることを特徴とする請求項１ないし請求項３のいずれか１項に記載の窒化珪素焼結体製摩擦攪拌接合用ツール部材。
【請求項５】
前記窒化珪素焼結体の粒界相の最大径が１μｍ以下であることを特徴とする請求項１ないし請求項４のいずれか１項に記載の窒化珪素焼結体製摩擦攪拌接合用ツール部材。
【請求項６】
前記窒化珪素焼結体の組織の単位面積５μｍ×５μｍについて、個々の粒界相のランタノイド元素の濃度分布をＴＥＭ分析により分析したとき、個々の粒界相のランタノイド元素濃度のばらつきが平均値に対して±２０％以内であることを特徴とする請求項１ないし請求項５のいずれか１項に記載の窒化珪素焼結体製摩擦攪拌接合用ツール部材。
【請求項７】
前記窒化珪素焼結体の粒界相のアスペクト比が１．５以下であることを特徴とする請求項１ないし請求項６のいずれか１項に記載の窒化珪素焼結体製摩擦攪拌接合用ツール部材。
【請求項８】
前記窒化珪素焼結体は大気中１２００℃で１００時間保持した後の酸化増量が表面積１ｃｍ２当り１０×１０−５ｗｔ％／ｃｍ２以下であることを特徴とする請求項１ないし請求項７のいずれか１項に記載の窒化珪素焼結体製摩擦攪拌接合用ツール部材。
【請求項９】
前記窒化珪素焼結体の摩擦面の表面粗さＲａが５μｍ以下であることを特徴とする請求項１ないし請求項８のいずれか１項に記載の窒化珪素焼結体製摩擦攪拌接合用ツール部材。
【請求項１０】
請求項１ないし請求項９のいずれか１項に記載の窒化珪素焼結体製摩擦攪拌接合用ツール部材を搭載したことを特徴とする摩擦攪拌接合装置。
【請求項１１】
２以上の被接合材を重ね合わせ、摩擦攪拌接合用ツールを回転速度３００ｒｐｍ以上で回転させながら被接合材に押し当てることを特徴とする請求項１０に記載の摩擦攪拌接合装置を用いた摩擦攪拌接合方法。
【請求項１２】
前記被接合材が、鉄鋼であることを特徴とする請求項１１記載の摩擦攪拌接合方法。
【発明の詳細な説明】
【技術分野】
【０００１】
後述する実施形態は、窒化珪素焼結体製摩擦攪拌接合ツール部材およびそれを用いた摩擦攪拌接合装置に関する。
【背景技術】
【０００２】
摩擦攪拌接合（ＦＳＷ：Ｆｒｉｃｔｉｏｎ  Ｓｔｉｒ  Ｗｅｌｄｉｎｇ）は、プローブと呼ばれる接合ツール部材を高速回転させながら部材に押し付け、摩擦熱を利用して複数の部材を一体化させる接合方法である。摩擦熱により部材（母材）を軟化させ、プローブの回転力によって接合部周辺を塑性流動させて複数の部材（母材と相手材）を一体化させることができる。このため、摩擦攪拌接合は、固相接合の一種であるといえる。【０００３】
摩擦攪拌接合は、固相接合であるため接合部への入熱が少ないため、接合対象の軟化や歪の程度が少ない。また、接合ろう材を使用しないことから、コストダウンが期待される。摩擦攪拌接合に用いる接合ツール部材は、高速回転に耐えうる耐摩耗性と、摩擦熱に耐えうる耐熱性が求められる。【０００４】
従来の接合ツール部材として特開２０１１−９８８４２号公報（特許文献１）に窒化珪素焼結体を使った部材が開示されている。特許文献１の窒化珪素焼結体は、ｃＢＮ（立方晶窒化ホウ素）、ＳｉＣ（炭化けい素）、ＴｉＮ（窒化チタン）を２０ｖｏｌ％と大量に含有した部材であった。【０００５】
特許文献１の窒化珪素焼結体から成る接合ツール部材は一定の耐摩耗性の改善がみられるものの、更なる改善が要請されていた。特許文献１のように、ｃＢＮ（立方晶窒化ホウ素）、ＳｉＣ（炭化けい素）、ＴｉＮ（窒化チタン）を２０ｖｏｌ％と大量に添加した焼結体では、難焼結性となることで緻密な焼結体が得られず窒化珪素焼結体の耐摩耗性が不十分であることが判明した。【０００６】
一方、国際公開番号ＷＯ２０１６／０４７３７６号公報（特許文献２）は、焼結助剤量を１５質量％以下にした窒化珪素焼結体から成る摩擦攪拌接合用ツール部材が開発されていることが記載されている。焼結助剤を所定の組合せとすることにより、焼結助剤量を低減することができている。
【先行技術文献】
【特許文献】
【０００７】
【特許文献１】特開２０１１−９８８４２号公報
【特許文献２】国際公開番号ＷＯ２０１６／０４７３７６号公報
【発明の概要】
【発明が解決しようとする課題】
【０００８】
特許文献２ではビッカース硬度と破壊靭性値とを両立させた窒化珪素焼結体が開示されている。これにより、摩擦攪拌接合用ツール部材として性能を向上させている。しかしながら、長期寿命の観点では、必ずしも満足できるものではなかった。この原因を究明した結果、焼結助剤にイットリウム（Ｙ）を使うことにより、耐酸化性が低下することが判明した。本発明が解決しようとする課題は、耐酸化性に優れた窒化珪素焼結体から成る摩擦攪拌接合用接合ツール部材を提供するものである。このような接合ツール部材であれば、酸化による劣化を防止することができる。
【課題を解決するための手段】
【０００９】
実施形態に係る摩擦攪拌接合用ツール部材は、窒化珪素焼結体から成る摩擦攪拌接合用ツール部材であって、上記窒化珪素焼結体は窒化珪素以外の添加成分を１５質量％以下含有すると共に、添加成分はランタノイド元素から選ばれる１種または２種以上と、Ｍｇ、Ｔｉ、Ｈｆ、Ｍｏから選ばれる１種または２種以上を具備することを特徴とするものである。
【図面の簡単な説明】
【００１０】
【図１】円柱型の摩擦攪拌接合用接合ツール部材を例示する斜視図である。
【図２】突起型の摩擦攪拌接合用接合ツール部材を例示する側面図である。
【図３】球型の摩擦攪拌接合用接合ツール部材を例示する斜視図である。
【発明を実施するための形態】
【００１１】
実施形態に係る窒化珪素焼結体製摩擦攪拌接合用接合ツール部材は、窒化珪素焼結体からなる摩擦攪拌接合用接合ツール部材であって、上記窒化珪素焼結体は窒化珪素以外の添加成分を１５質量％以下含有すると共に、添加成分としてランタノイド元素から選択される少なくとも１種と、Ｍｇ、Ｔｉ、Ｈｆ、Ｍｏから選択される少なくとも１種を含有することを特徴とするものである。
【００１２】
窒化珪素焼結体は添加成分を１５質量％以下含有するものである。添加成分とは、窒化珪素以外の成分を示す。窒化珪素焼結体では、窒化珪素以外の添加成分とは焼結助剤成分を示す。焼結助剤成分は粒界相を構成するものである。添加成分が１５質量％を超えて多いと粒界相が過度に多くなる。窒化珪素焼結体は、細長いβ−窒化珪素結晶粒子が複雑にからみあった構造をとっている。焼結助剤成分が多くなると窒化珪素結晶粒子が複雑にからみあった構造をとれない部分ができてしまうため望ましくない。
【００１３】
また、添加成分量は３質量％以上１２．５質量％以下が好ましい。さらに添加成分量は５質量％以上１２．５質量％以下が好ましい。添加成分量が３質量％未満では、粒界相が過少となり窒化珪素焼結体の密度が低下するおそれがある。添加成分量を３質量％以上にしておけば、焼結体の相対密度を９５％以上にし易くなる。また、添加成分量を５質量％以上にすることにより、焼結体の相対密度を９８％以上にし易くなる。
【００１４】
また、添加成分としてランタノイド元素から選択される少なくとも１種と、Ｍｇ、Ｔｉ、Ｈｆ、Ｍｏから選択される少なくとも１種とを含有することを特徴とするものである。
【００１５】
上記ランタノイド元素の具体例は、Ｌａ（ランタン）、Ｃｅ（セリウム）、Ｐｒ（プラセオジム）、Ｎｄ（ネオジム）、Ｐｍ（プロメチウム）、Ｓｍ（サマリウム）、Ｅｕ（ユウロピウム）、Ｇｄ（ガドリニウム）、Ｔｂ（テルビウム）、Ｄｙ（ジスプロシウム）、Ｈｏ（ホルミウム）、Ｅｒ（エルビウム）、Ｔｍ（ツリウム）、Ｙｂ（イッテルビウム）、Ｌｕ（ルテチウム）、である。このランタノイド元素は、Ｙ（イットリウム）よりも耐酸化性が良好な粒界相を形成できる元素である。
【００１６】
また、ランタノイド元素の中では、Ｙｂ、Ｅｒ、Ｌｕ、Ｃｅから選択される少なくとも１種であることが好ましい。これらの元素は、高温環境下での耐酸化性に優れている。摩擦攪拌接合は、接合条件によってはツール部材が８００℃以上の高温環境下に置かれる。高温環境下での耐酸化性を向上させることにより、長期寿命を改善することができる。
【００１７】
また、ランタノイド元素の含有量は、金属単体換算で１〜１０質量％の範囲内が好ましい。ランタノイド元素の含有量が１質量％未満では、耐酸化性の向上が小さい。また、１０質量％を超えて多いと、粒界相が過多になり、焼結体としての強度が低下する恐れがある。
【００１８】
また、Ｍｇ、Ｔｉ、Ｈｆ、Ｍｏから選択される元素を少なくとも１種を含有するものとする。Ｍｇ（マグネシウム）、Ｔｉ（チタン）、Ｈｆ（ハフニウム）、Ｍｏ（モリブデン）を構成元素として含有していれば、その存在形態は限定されるものではない。例えば、酸化物（複合酸化物を含む）、窒化物（複合窒化物を含む）、酸窒化物（複合酸窒化物を含む）、炭化物（複合炭化物を含む）などが挙げられる。これらの元素は、ランタノイド元素と複合化合物を形成して粒界相を強化することができる。また、窒化物、酸化物、炭化物として存在することにより、粒界相の高硬度化を図ることができる。
【００１９】
Ｍｇ、Ｔｉ、Ｈｆ、Ｍｏから選択される元素は、焼結性を向上させる元素である。焼結性を向上させることにより、緻密化された窒化珪素焼結体を得ることが可能となる。また、これらの元素は粒界相を強化する成分となる。また、Ｍｇ、Ｔｉ、Ｈｆ、Ｍｏから選択される元素の含有量は、金属単体換算で０．１〜５質量％の範囲内であることが好ましい。含有量が０．１質量％未満では、添加の効果が小さい。一方、含有量が５質量％を越えて多いと偏析の原因となる恐れがある。偏析物が多くなると耐摩耗性が低下する。
【００２０】
また、添加成分として、Ａｌ、Ｓｉ、Ｃから選択される少なくとも１種を含有することが好ましい。Ａｌ、Ｓｉ、Ｃから選択される元素は、粒界相を強化する成分となる。粒界相の強化は焼結体の高硬度化につながる。焼結助剤として添加する場合は、酸化物（複合酸化物を含む）、窒化物（複合窒化物を含む）、酸窒化物（複合酸窒化物を含む）、炭化物（複合炭化物を含む）などが挙げられる。また、ランタノイド元素、Ｍｇ、Ｔｉ、Ｈｆ、Ｍｏから選択される元素との複合化合物であってもよい。
【００２１】
また、Ａｌ、Ｓｉ、Ｃから選択される少なくとも１種の元素の含有量は、金属単体換算したときに、０．１〜１０質量％の範囲であることが好ましい。含有量が０．１質量％未満では添加の効果が不十分であり、１０質量％を超えて多いと粒界相が過多になる。Ａｌ、Ｓｉはランタノイド元素、Ｍｇ、Ｈｆと複合酸化物（酸窒化物含む）を形成する成分である。この複合酸化物は結晶化合物にすることができ、粒界相の更なる高硬度化を図ることができる。
【００２２】
また、Ｃは、Ｔｉ、Ｈｆ、Ｍｏ、Ｓｉと炭化物（複合炭化物、酸炭化物、炭窒化物を含む）を形成し易い元素である。これら炭化物は、結晶化合物となる。これにより、粒界相を強化することができ、更なる高硬度化を達成することができる。
【００２３】
上記添加成分は、焼結助剤として、合計が１５質量％以下になるように添加することが好ましい。焼結助剤として添加するとき、酸化物（複合酸化物を含む）、窒化物（複合窒化物を含む）、炭化物（複合炭化物を含む）が好ましい。
【００２４】
ランタノイド元素の場合、ランタノイド酸化物が好ましい。ＹｂはＹｂ２Ｏ３、ＥｒはＥｒ２Ｏ３、ＬｕはＬｕ２Ｏ３、ＣｅはＣｅＯ２となる。
【００２５】
Ｍｇ成分を添加するときは、ＭｇＯ、ＭｇＯ・Ａｌ２Ｏ３スピネルが好ましい。Ｔｉ、Ｈｆ、Ｍｏから選択される元素は、酸化物、窒化物、炭化物の少なくとも１種で添加できる。ＴｉはＴｉＯ２（酸化チタン）として添加することが好ましい。ＴｉＯ２（酸化チタン）は焼結工程にてＴｉＮ（窒化チタン）に変化することにより、粒界相を強化することができる。また、ＨｆはＨｆＯ２（酸化ハフニウム）として添加することが好ましい。ＨｆＯ２（酸化ハフニウム）はランタノイド元素と反応して結晶化合物を形成することにより、粒界相を強化することができる。また、ＭｏはＭｏ２Ｃ（炭化モリブデン）として添加することが好ましい。ＭｏＣ２はそのまま粒界相を強化する成分となる。また、ＭｏＣ２は潤滑性が良いため、耐摩耗性の向上に特に有効である。
【００２６】
また、Ａｌ元素の場合、酸化アルミニウム（Ａｌ２Ｏ３）、窒化アルミニウム（ＡｌＮ）、ＭｇＯ・Ａｌ２Ｏ３スピネルが好ましい。ＭｇＯ・Ａｌ２Ｏ３スピネルであれば、ＡｌとＭｇの両方を一度に添加することができる。また、Ｓｉ元素の場合、酸化けい素（ＳｉＯ２）、炭化けい素（ＳｉＣ）が好ましい。また、Ｃ元素に関しては、炭化けい素（ＳｉＣ）、炭化チタン（ＴｉＣ）、炭窒化チタン（ＴｉＣＮ）として添加することが好ましい。
【００２７】
焼結助剤成分として、上記組合せから選択することにより、焼結性が向上し、窒化珪素結晶粒子の粗大化を防止し、β−窒化珪素結晶粒子が複雑にからみあった結晶組織を形成することができる。また、ランタノイド元素を使うことにより、焼結体の耐酸化性を向上させることができる。
【００２８】
また、粒界相の最大径が１μｍ以下であることが好ましい。また、単位面積５μｍ×５μｍをＴＥＭ分析により、個々の粒界相のランタノイド元素の濃度分布を分析したとき、個々の粒界相のランタノイド元素濃度のばらつきが平均値に対して±２０％以内であることが好ましい。
【００２９】
粒界相の最大径およびランタノイド元素濃度のばらつきの測定は、ＴＥＭ（透過型電子顕微鏡）の元素マッピングにて実施するものとする。すなわち、窒化珪素焼結体の任意の断面をＴＥＭ観察する。厚さを３０μｍ程度に加工した試料を用意する。試料表面にカーボンを蒸着したものを測定用試料とする。また、ＴＥＭは加速電圧を２００ｋＶとする。また、ＥＤＳ（エネルギー分散型Ｘ線分光器）と組合わせて、カラーマッピング分析する。また、ＦＥ−ＳＥＭ（電界放出型高分解能分析電子顕微鏡）により、粒界相の組成分析は可能である。ＦＥ−ＳＥＭの加速電圧も２００ｋＶのものを使用するものとする。
【００３０】
ＴＥＭにより単位面積５μｍ×５μｍ内のランタノイド元素をカラーマッピングする。個々のランタノイド元素領域の最も長い対角線を最大径とする。単位面積５μｍ×５μｍに存在するランタノイド元素領域の最大径がいずれも１μｍ以下であることが好ましい。ランタノイド元素領域の最大径が１μｍ以下であるということは、粒界相の最大径が１μｍ以下であることを示すものである。また、粒界相の最大径は１μｍ以下、さらには０．８μｍ以下が好ましい。粒界相の最大径を１μｍ以下とすることにより、摩擦係数の向上につながる。
【００３１】
また、ランタノイド元素をカラーマッピングすると、ランタノイド元素濃度に応じた色の濃さでマッピングされる。単位面積５μｍ×５μｍに存在する全てのランタノイド元素領域の濃度の平均値を求める。この平均値に対し、個々のランタノイド元素濃度ばらつきが±２０％以内になっている。濃度に合わせたカラーマッピング機能（ランタノイド元素濃度に合わせた色の濃淡）を使うことにより、濃度ばらつきを測定することが出来る。個々の粒界相においてランタノイド元素の濃度ばらつきが小さいということは、粒界相組成が均質であることを示している。
【００３２】
また、ランタノイド元素以外の添加元素をカラーマッピングしたとき、ランタノイド元素が存在する場所に他の元素も検出される。例えば、焼結助剤として、ランタノイド化合物とＨｆ化合物を添加したとき、ランタノイド元素とＨｆが同じ場所にマッピングされる。また、焼結助剤として、ランタノイド元素とＡｌ化合物を添加したとき、ランタノイド元素とＡｌが同じ場所にマッピングされる。
【００３３】
ランタノイド元素は他の添加元素と結晶化合物を形成し易い。前述のようにランタノイド元素の濃度ばらつきが小さいということは粒界相に存在する結晶化合物の組成が近似していることになる。イットリウムに比べて、ランタノイド元素は結晶化合物を形成し易い。
【００３４】
また、ランタノイド元素化合物は、Ｈｆ化合物やＡｌ化合物と結晶化合物を形成し易い成分である。焼結助剤として、ランタノイド元素化合物とＨｆ化合物を添加したとき、ランタノイド元素−Ｈｆ−Ｏ結晶化合物が主体となる。また、ランタノイド元素とＡｌ化合物を添加したとき、ランタノイド元素−Ａｌ−Ｏ結晶化合物が主体となる。また、ランタノイド元素化合物、Ｈｆ化合物およびＡｌ化合物を添加したとき、ランタノイド元素−Ｈｆ−Ａｌ−Ｏ結晶化合物が主体となる。
【００３５】
ランタノイド元素は、ＨｆまたはＡｌが反応して形成される結晶化合物の融点が近似しているため、組成ずれの小さな結晶化合物が形成されるためである。このため、価数の近い結晶化合物が形成される。この結果、組成ずれの小さな粒界相を形成することができる。ランタノイド元素の中でも、Ｙｂ、Ｅｒ、Ｌｕ、Ｃｅが特にこのような現象が見られる。言い換えれば、ランタノイド元素として、Ｙｂ、Ｅｒ、Ｌｕ、Ｃｅから選ばれる少なくとも１種を使うことが好ましいものである。
【００３６】
それに対し、イットリウムは、価数の異なる結晶化合物が形成され易い。また、イットリウムとＨｆ、Ａｌを添加すると、Ｙ−Ｈｆ−Ａｌ−Ｏ結晶とＹ−Ａｌ−Ｏ結晶が共存した粒界相となるが、両結晶の反応温度が異なるため、焼結体内の成分分布のばらつきに応じた粒界相となってしまう。このため、組成ばらつきが大きな粒界相となってしまう。なお、ＦＥ−ＳＥＭ（電界放出型高分解能分析電子顕微鏡）により、粒界相の組成分析は可能である。
【００３７】
粒界相の組成ばらつきを低減することにより、強度や耐酸化性の部分的なばらつきを低減することができる。これにより、長寿命化を実現することができる。
【００３８】
また、α−サイアロン結晶粒子が存在することが好ましい。β−窒化珪素結晶粒子とα−サイアロン結晶粒子との両方を存在させることにより、β−窒化珪素結晶粒子同士の隙間にα−サイアロン結晶粒子が入り込んだ構造となる。このような構造とすることにより、粒界相の最大径を１μｍ以下にすることができる。
【００３９】
また、粒界相のアスペクト比を１．５以下にすることができる。粒界相のアスペクト比は前述のカラーマッピングを用いて測定する。カラーマッピングに写る粒界相の最も長い対角線を長径とする。長径の中心から直角に伸ばした対角線を短径とする。長径／短径＝アスペクト比とする。個々の粒界相のアスペクト比が１．５以下であることが好ましい。
粒界相の最大径を１μｍ以下にした上でアスペクト比を１．５以下にすることができる。これにより、高速回転に強い粒界相とすることができる。
【００４０】
β−窒化珪素結晶粒子およびα−サイアロン結晶粒子の存在はＸＲＤで分析可能である。ＸＲＤの測定条件は、Ｃｕターゲット（Ｃｕ−Ｋα）を使用し、管電圧を４０ｋＶ、管電流を４０ｍＡ、スキャンスピードを２．０°／ｍｉｎ、スリット（ＲＳ）を０．１５ｍｍ、走査範囲（２θ）は１０°〜６０°にて行うものとする。なお、走査範囲（２θ）は１０°〜６０°を含んでいれば、範囲を広げて行っても良いものとする。
【００４１】
窒化珪素焼結体の任意の断面をＸＲＤ観察する。測定する断面はＲａ１μｍ以下の研磨面とする。β−窒化珪素結晶粒子が存在すると、３３．６±０．３°および３６．１±０．３°にピークが検出される。また、α−サイアロン結晶粒子が存在すると、２９．６±０．３°および３１．０±０．３°にピークが検出される。
【００４２】
また、β−窒化珪素結晶粒子とα−サイアロン結晶粒子を共存させることにより、摩擦係数を向上させることができる。
【００４３】
また、製造工程において添加する焼結助剤の組合せとしては、次に示す組合せが好ましい。
【００４４】
また、第一の組合せとしては、ランタノイド酸化物を０．２〜５質量％、ＭｇＯ・Ａｌ２Ｏ３スピネルを０．５〜５質量％、ＡｌＮを２〜６質量％、ＨｆＯ２を０．５〜３質量％、Ｍｏ２Ｃを０．１〜３質量％、添加するものである。第一の組合せは、添加成分として、ランタノイド元素、Ｍｇ、Ａｌ、Ｈｆ、Ｍｏ、Ｃの６種類を添加するものである。
【００４５】
また、第二の組合せとしては、ランタノイド酸化物を２〜７質量％、ＡｌＮを３〜７質量％、ＨｆＯ２を０．５〜４質量％、添加するものである。これにより、添加成分をランタノイド、Ａｌ、Ｈｆの３種とするものである。
【００４６】
また、第三の組合せとしては、ランタノイド酸化物を１〜１０質量％、Ａｌ２Ｏ３を１〜５質量％、ＡｌＮを１〜５質量％、ＴｉＯ２を０．１〜３質量％、添加するものである。これにより、添加成分をランタノイド、Ａｌ、Ｔｉの３種としたものである。
【００４７】
また、上記第一ないし第三の組合せにおいて、焼結助剤成分の含有量の上限は合計で１５質量％以下とする。
【００４８】
上記第一ないし第三の組合せは、いずれもランタノイド元素に好ましい添加成分を組合せた例である。
【００４９】
第一の組合せおよび第二の組合せは、Ａｌ２Ｏ３を添加する組合せを使用していないことである。Ａｌ２Ｏ３として添加すると、Ａｌ５Ｒ３Ｏ１２、Ａｌ２Ｒ４Ｏ９、ＡｌＲＯ３のいずれかが形成され易い（Ｒはランタノイド元素）。また、Ａｌ５Ｒ３Ｏ１２はＹＡＧ相当、Ａｌ２Ｒ４Ｏ９はＹＡＭ相当、ＡｌＲＯ３はＹＡＬ相当、である。これらの結晶は高温での耐久性が悪い。Ａｌ２Ｏ３として添加しないことにより、Ａｌ５Ｒ３Ｏ１２、Ａｌ２Ｒ４Ｏ９、ＡｌＲＯ３が形成され難くすることができる。
【００５０】
これらの点から評価すると、第三の組合せよりも第一の組合せおよび第二の組合せが好ましい。また、第一の組合せよりも第二の組合せが好ましい。
【００５１】
また、Ａｌ化合物をＡｌＮ（窒化アルミニウム）として添加することにより、価数の異なる粒界相が形成されることを防止することができる。これにより、ランタノイド元素−Ｈｆ−Ｏ結晶化合物、ランタノイド元素−Ａｌ−Ｏ結晶化合物、ランタノイド元素−Ｈｆ−Ａｌ−Ｏ結晶化合物、のいずれか１種が主体となる粒界相を形成することが出来る。
【００５２】
また、Ａｌ化合物をＡｌＮとして添加することにより、β−窒化珪素結晶粒子とα−サイアロン結晶粒子とが共存した組織を形成し易くなる。
【００５３】
摩擦攪拌接合用接合ツール部材は、摩擦面の温度が８００℃以上の高温状態になる。耐熱性が低下すると接合ツール部材の耐久性が低下する。ランタノイド元素による耐酸化性強化と、焼結助剤の組合せによる熱に強い粒界相形成との相乗効果を得ることができる。
【００５４】
以上のような窒化珪素焼結体は大気中において、温度１２００℃で１００時間保持した後の酸化増量は表面積１ｃｍ２あたり１０×１０−５ｗｔ％／ｃｍ２以下とすることができる。また、前述のＡｌ５Ｒ３Ｏ１２、Ａｌ２Ｒ４Ｏ９、ＡｌＲＯ３のいずれも形成されないようにすることにより、酸化増量を表面積１ｃｍ２あたり１×１０−５ｗｔ％／ｃｍ２以下とすることができる。これにより、長期寿命の優れたツール部材を提供することができる。
【００５５】
また、上記添加成分は焼結助剤としての役割も優れている。そのため、アスペクト比が２以上であるβ型窒化珪素結晶粒子の割合を６０％以上と高くすることができる。なお、アスペクト比が２以上である割合は、以下の手順で求める。すなわち、窒化珪素焼結体の任意の断面をＳＥＭ観察して拡大写真（３０００倍以上）を撮影する。拡大写真に写る窒化珪素結晶粒子の長径と短径とを測定し、アスペクト比を求める。単位面積５０μｍ×５０μｍ当りにおける、アスペクト比が２以上の窒化珪素結晶粒子の面積比（％）を求めるものとする。
【００５６】
また、摩擦攪拌接合装置は、被接合材の接合時間を短縮し、かつ生産効率を上げるために、接合ツール部材（プローブ）を回転速度３００ｒｐｍ以上に回転させ、押込荷重９．８ｋＮ以上で使用することが望ましい。また、摩擦熱により摩擦面の温度が８００℃以上の高温環境になる。このためプローブには、耐熱性と耐磨耗性とが要求される。このような窒化珪素焼結体製接合ツール部材には、高いビッカース硬度および破壊靭性値が要求される。
【００５７】
そのため、窒化珪素焼結体のビッカース硬度が１４００以上であることが好ましい。また、窒化珪素焼結体の破壊靭性値が６．０ＭＰａ・ｍ１／２以上であることが好ましい。さらに、ビッカース硬度は１４５０以上であり、破壊靭性値は６．５ＭＰａ・ｍ１／２以上であることが好ましい。また、３点曲げ強度は９００ＭＰａ以上であり、１０００ＭＰａ以上であることが好ましい。
【００５８】
上記のような窒化珪素焼結体製摩擦攪拌接合用接合ツール部材は耐熱性および耐熱性が優れている。このため、接合ツール部材の回転速度を３００ｒｐｍ以上、さらには８００ｒｐｍ以上とすることができる。また、押込荷重は９．８ｋＮ以上、さらには２０ｋＮ以上と高くすることができる。このため、摩擦面の温度が８００℃以上と過酷な使用環境下でも優れた耐久性を示す。なお、実施形態に係る摩擦攪拌接合用ツール部材は、回転速度が３００ｒｐｍ未満であり、押込荷重が９．８ＫＮ未満の条件で使用しても良いものである。
【００５９】
また、接合ツール部材の形状は特に限定されるものではないが、代表的な形状を図１、図２、図３に示す。図中、符号１は窒化珪素焼結体製摩擦攪拌接合用接合ツール部材であり、２は摩擦面であり、３はショルダー部である。
【００６０】
図１は円柱型接合ツール部材1を示す。円柱の平坦面が摩擦面２である。図２は突起型接合ツール部材1ａを示す。突起型接合ツール部材1ａは、円柱状の土台部５上に円柱状の突起部４が一体化した形状である。また、突起部４の平坦面が摩擦面２となる。実施形態に係る接合ツール部材としては土台部５と突起部４が窒化珪素焼結体となる。土台部５の表面がショルダー部３となる。図３は球型接合ツール部材１ｂである。球型接合ツール部材１ｂでは、球の外周面が摩擦面２となる。
【００６１】
また、摩擦面２は表面粗さＲａが５μｍ以下であることが好ましい。摩擦面２は、摩擦攪拌接合において、接合部材に押圧しながら高速回転される。このため、接合部材（母材）の押圧面との密着性が必要である。密着性が低いと、摩擦熱が相手部材（母材と接合される部材）に伝導され難くなる。また、表面粗さＲａは３μｍ以下、さらには２．５μｍ以下が好ましい。また、Ｒａが５μｍを超えて大きいと密着性が低下するだけでなく、凹凸が過大になり、耐摩耗性が低下するおそれがある。また、表面粗さＲａの下限値は特に限定されるものではないが０．０１μｍ以上が好ましい。Ｒａが０．０１μｍ未満と小さいと摩擦面２と接合部材との密着性は向上するものの、摩擦面２の攪拌力が低下する。摩擦面の攪拌力とは、接合部材を塑性変形（塑性流動）させる力のことである。攪拌力が不十分であると、接合部材同士の接合力が低下する。また、接合部材の塑性変形に時間が掛かり、接合時間が長くなる恐れがある。このため、表面粗さＲａは０．０１〜５μｍ、さらには０．０５〜２．５μｍが好ましい。
【００６２】
また、摩擦面２の最大断面高さＲｔが２０μｍ以下であることが好ましい。Ｒｔが２０μｍを超えて大きいと凹凸が過大になり、摩擦面２の耐久性が低下する。接合ツール部材は、高速回転しながら押圧される部材である。表面粗さＲａは算術平均粗さである。平均値として平坦な面であったとしても、微小領域で大きな凹凸が存在するとそこが破壊起点となってしまう。そのため、最大断面高さＲｔは２０μｍ以下、さらには１５μｍ以下が好ましい。また、Ｒｔの下限値は特に限定されるものではないが、０．０４μｍ以上が好ましい。Ｒｔが０．０４未満であると、表面凹凸が過小となり、摩擦面の攪拌力が低下する。このため、Ｒｔは０．０４〜２０μｍ、さらには０．０４〜１５μｍが好ましい。
【００６３】
また、表面粗さＲａ、最大断面高さＲｔの測定はＪＩＳ−Ｂ−０６０１に準じて実施するものとする。また、カットオフ長さは０．８ｍｍで実施するものとする。
【００６４】
また、図２に示したような突起型接合ツール部材1ａの場合、ショルダー部３の表面粗さＲａは１０μｍ以下、最大断面高さＲｔは６０μｍ以下であることが好ましい。ショルダー部３は土台部５において摩擦面２が設けられている側の面である。突起型接合ツール部材1ａの場合、摩擦攪拌接合を行うと摩擦面２が設けられた突起部４が接合部材にめり込んでいく。突起部４が深くめり込んでいくと、ショルダー部３が接合部材に接触することになる。ショルダー部３が接合部材に接触することにより、攪拌力を高め、塑性流動を起こし易くする。このため、ショルダー部３表面のＲａ、Ｒｔを所定の範囲とすることにより、耐磨耗性と攪拌力との向上を図ることができる。また、ショルダー部３表面のＲａ、Ｒｔは内側から外側（または外側から内側）に向けて測定針（表面粗さ計の測定針）を動かして測定することが好ましい。
【００６５】
または、表面研磨加工により表面粗さを制御する場合、研磨加工方向と垂直な方向に測定針を動かして測定することが好ましい。窒化珪素焼結体は高硬度材料であるため、研磨加工はダイヤモンド砥石などを使用した研磨となる。例えば、ダイヤモンド砥石を高速回転させながらの研磨工程としては、ラップ加工、ポリッシュ加工が挙げられる。砥石の回転方向に沿って研磨されると研磨加工面は、砥石の回転方向に沿って研磨跡ができる。このため、研磨方向と垂直方向の表面粗さが大きくなる。研磨加工方向と垂直な方向に測定針を動かして測定した上で、ショルダー部のＲａ、Ｒｔを制御することにより、耐磨耗性と攪拌力との向上をさらに図ることができる。
【００６６】
また、突起型接合ツール部材1ａの回転方向と、ショルダー部３の研磨向上を合わせておくことも有効である。
【００６７】
また、接合ツール部材のサイズは任意であるが、摩擦面２の直径が１ｍｍ以上のものが好ましい。なお、球型プローブ１ｂの場合は直径１ｍｍ以上となる。実施形態に係るプローブは窒化珪素焼結体から成るため、摩擦面２は１ｍｍ以上５０ｍｍ以下が好ましい。さらに２ｍｍ以上２５ｍｍ以下が好ましい。この範囲であれば摩擦面の表面粗さＲａを５μｍ以下に研磨加工し易い。
【００６８】
以上のような実施形態に係る窒化珪素焼結体製摩擦攪拌接合用接合ツール部材を用いた摩擦攪拌接合装置は、プローブの耐久性が優れているため装置として高信頼性および長寿命化が達成できる。特に、回転速度が３００ｒｐｍ以上、押込荷重が９．８ｋＮ以上と高くなっても優れた信頼性を示す。このため、摩擦面の温度３００℃以上の使用環境となっても優れた耐久性を示す。また、接合時間が短くても十分な接合強度が得られる。
【００６９】
また、摩擦攪拌接合（ＦＳＷ）としては、点接合、線接合のいずれにも適用できる。また、摩擦攪拌を利用した摩擦攪拌プロセス（ＦＳＰ）に適用しても良い。言い換えると、実施形態では摩擦攪拌接合（ＦＳＷ）の中に摩擦攪拌接合プロセス（ＦＳＰ）が含まれるものとする。
【００７０】
次に、窒化珪素焼結体製摩擦攪拌接合用接合ツール部材の製造方法について説明する。
【００７１】
実施形態に係る窒化珪素焼結体製摩擦攪拌接合用接合ツール部材は上記構成を有していれば、その製造方法は特に限定されるものではないが、効率的に得るための方法として次の方法が挙げられる。
【００７２】
まず、窒化珪素粉末を用意する。窒化珪素粉末は、平均粒径が２μｍ以下であるα型窒化珪素粉末が好ましい。このような窒化珪素粉末を使用することにより、焼結工程でα型がβ型になることにより、 β型窒化珪素結晶粒子が複雑にからみあった構造を実現することができる。また、窒化珪素粉末中の不純物酸素量は２質量％以下が好ましい。
【００７３】
次に、添加成分である焼結助剤粉末を用意する。焼結助剤粉末は、ランタノイド元素と、Ｍｇ，Ｔｉ，Ｈｆ，Ｍｏから選択される少なくとも１種の成分とする。また、必要に応じ、Ａｌ、Ｓｉ、Ｃから選択される少なくとも１種の成分を添加する。
【００７４】
添加する形態としては酸化物粉末（複合酸化物を含む）、窒化物粉末（複合窒化物を含む）、炭化物粉末（複合炭化物を含む）、炭窒化物（複合炭窒化物を含む）から選択される少なくとも１種となる。また、その合計量は１５質量％以下となるように調整する。また、焼結助剤粉末の平均粒径は３μｍ以下が好ましい。
【００７５】
焼結助剤粉末の好ましい組合せは、前述の第一ないし第三の組合せとなる。
【００７６】
次に、窒化珪素粉末および焼結助剤粉末を混合した後、ボールミルで混合し、原料粉末を調製する。次に、原料粉末に有機バインダを添加し、成型する工程を実施する。成型工程は、目的とするプローブ形状を有する金型を用いることが好ましい。また、成型工程に関しては、金型成型やＣＩＰ（冷間静水圧加圧法）などを用いても良い。
【００７７】
次に、成型工程で得られた成形体を脱脂する。脱脂工程は、窒素中で温度４００〜８００℃に加熱して実施することが好ましい。
【００７８】
次に、脱脂工程で得られた脱脂体を焼結する。焼結工程は、温度１６００℃以上で行うものとする。焼結工程は、不活性雰囲気中または真空中が好ましい。不活性雰囲気としては、窒素雰囲気やアルゴン雰囲気が挙げられる。また、焼結工程は、常圧焼結、加圧焼結、ＨＩＰ（熱間静水圧加圧法）が挙げられる。また、複数種類の焼結方法を組合せてもよい。
【００７９】
また、焼結温度の上限は特に限定されるものではないが、１８００℃以下が好ましい。１８００℃を超えた温度でも焼結は可能である。一方、焼結温度を１６００〜１８００℃の範囲内にすることにより、焼結助剤同士の反応を均質にすることができる。これにより、組成ずれの小さい粒界相を形成することができる。また、焼結温度が低い方が焼結助剤同士の反応を均質化できる。このため、焼結温度は１６００〜１８００℃、さらには１６００〜１７００℃の範囲内が好ましい。特に、一次焼結を１６００〜１８００℃、さらには１６００〜１７００℃の範囲内で行うことが好ましい。一次焼結とは脱脂体を焼結する工程である。一次焼結工程で作製した焼結体をもう一度焼結する工程を二次焼結と呼ぶ。摩擦攪拌接合用ツール部材の製造では二次焼結はＨＩＰで行うことが好ましい。ＨＩＰ焼結により、粒界相の最大径が小さく、緻密な焼結体を得ることができる。
【００８０】
得られた焼結体に対し、必要に応じ、摩擦面に相当する部位を研磨加工するものとする。研磨加工により、摩擦面の表面粗さＲａを５μｍ以下にするものとする。研磨加工はダイヤモンド砥石を用いた研磨加工であることが好ましい。また、突起型接合ツール部材の場合は、必要に応じ、ショルダー部の表面研磨加工を行うものとする。また、摩擦面やショルダー部以外の部分に関しても、必要に応じ、研磨加工を施すものとする。
【００８１】
また、研磨加工による表面粗さＲａ、最大断面高さＲｔの制御は、研磨加工条件を変えることにより実施することができる。例えば、ダイヤモンド砥石の番手を変えながら複数回、研磨工程を実施する方法が挙げられる。
【００８２】
（実施例）
（実施例１〜６および比較例１〜２）
窒化珪素粉末として平均粒径が１μｍであるα型粉末を用意した。次に、焼結助剤粉末として表１に示すものを用意した。
【００８３】
【表１】
2018030308.tif 000003
【００８４】
上記窒化珪素粉末と焼結助剤粉末とを混合して各原料粉末を調製した。次に、各原料粉末をボールミルで混合した後、有機バインダを２質量％混合した。その後、ＣＩＰ成形して、ロッド状の成形体を作製した。その後、図２に示したような突起型にグリーン加工した。
【００８５】
次に突起型の成形体に対して、温度１６００〜１８００℃×５時間で、窒素雰囲気中で常圧焼結した。その後、温度１７００℃×２時間で、ＨＩＰ焼結を行った。突起型プローブの形状は、図２に示す通りであり、土台部５は直径２０ｍｍ×厚さ２０ｍｍであり、突起部４が直径１０ｍｍ×厚さ５ｍｍとした。
【００８６】
得られた焼結体に対し、α−サイアロン結晶粒子の有無、粒界相の最大径、ランタノイド元素の組成ずれ２０％以下、を調査した。
【００８７】
α−サイアロン結晶粒子の有無はＸＲＤで分析した。ＸＲＤの測定条件は、Ｃｕターゲット（Ｃｕ−Ｋα）を使用し、管電圧を４０ｋＶ、管電流を４０ｍＡ、スキャンスピードを２．０°／ｍｉｎ、スリット（ＲＳ）を０．１５ｍｍ、走査範囲（２θ）は１０°〜６０°にて行った。また、窒化珪素焼結体の任意の断面を表面粗さＲａ１μｍ以下に研磨した研磨面をＸＲＤ観察した。α−サイアロン結晶粒子が存在すると、２９．６±０．３°および３１．０±０．３°にピークが検出される。これらのピークが検出されたものをα−サイアロン結晶粒子「有り」、検出されなかったものを「無し」と表示した。
【００８８】
また、粒界相の最大径およびランタノイド元素の組成ずれ２０％以下に関してはＴＥＭ分析およびＥＤＳ分析により行った。ＴＥＭ分析は窒化珪素焼結体の任意の断面から切り出した試料（厚さ３０μｍ）の表面にカーボン被膜を設けたものを測定用試料とした。任意の断面において単位面積５μｍ×５μｍのランタノイド元素のカラーマッピングを行った。倍率２０００倍以上の拡大写真を用いた。単位面積５μｍ×５μｍに写る個々のランタノイド元素領域の最も長い対角線を最大径とし、単位面積中に写る最も長い値を粒界相の最大径として示した。また、ランタノイド元素のカラーマッピング機能を使って単位面積５μｍ×５μｍ中にランタノイド元素濃度のずれが２０％を超えた粒界相の有無を調べた。ランタノイド元素の組成ずれが２０％以下のものを「○」、組成ずれが２０％を超えたものを「×」とした。また、比較例１〜２はランタノイド元素の代わりにイットリウム元素について分析した。
【００８９】
また、前述のカラーマッピング画像を用いて、個々の粒界相のアスペクト比を求めた。アスペクト比は個々の粒界相の最も長い対角線を長径、その中心を垂直に延ばした対角線を短径とした。長径／短径＝アスペクト比とした。
【００９０】
その結果を下記表２に示す。
【表２】
2018030308.tif 000004
【００９１】
表２に示す結果から明らかなように、各実施例に係る窒化珪素焼結体には、α−サイアロン結晶粒子が存在した。また、３３．６±０．３°および３６．１±０．３°にピークが検出されたため、β−窒化珪素結晶粒子が共存していることも判明した。また、粒界相の最大径は１μｍ以下であった。また、組成ずれも２０％以内であった。
【００９２】
また、ランタノイド元素以外のマッピングを行ったところ、Ｈｆ（ハフニウム）、Ａｌ（アルミニウム）、Ｏ（酸素）がランタノイド元素と同じ場所に検出されており、個々の粒界相はランタノイド元素−Ｈｆ−Ａｌ−Ｏ結晶化合物が主体であることが確認された。
【００９３】
また、各実施例に係る窒化珪素焼結体は、いずれも粒界相のアスペクト比が１．５以下であった。それに対し、比較例のものはアスペクト比が２．４以上の箇所が観察された。
【００９４】
次に、得られた焼結体の摩擦面２に相当する部位に対し、ダイヤモンド砥石を使用して研磨加工を実施した。研磨加工後の表面粗さＲａは２μｍとした。また、摩擦面２の最大断面高さＲｔは８μｍであった。
【００９５】
また、各実施例および比較例についてはショルダー部３についても研磨加工を実施した。その結果、ショルダー部３の表面粗さＲａは５μｍであり、最大断面高さＲｔは１３μｍであった。
【００９６】
なお、それぞれＲａ、Ｒｔの測定はＪＩＳ−Ｂ−０６０１に準じて、カットオフ長さ０．８ｍｍで実施した。また、ショルダー部３の表面粗さは内側から外側に向けて測定針を動かしながらＲａ、Ｒｔを測定した。
このような方法により、各実施例および比較例に係る窒化珪素焼結体製摩擦攪拌接合用ツール部材を作製した。
【００９７】
次に、各実施例および比較例に係る窒化珪素焼結体製摩擦攪拌接合用ツール部材について、ビッカース硬度、破壊靭性値、３点曲げ強度、酸化増量、摩擦係数を測定した。ビッカース硬度はＪＩＳ−Ｒ１６１０に準拠して測定し、破壊靭性値はＪＩＳ−Ｒ−１６０７に準拠して測定した。また、破壊靭性値はＩＦ法に基づいて新原の式で求めた。また、酸化増量は、窒化珪素焼結体を大気中１２００℃で１００時間保持した後の酸化増量を表面積１ｃｍ２当りに換算した重量とした。
【００９８】
また、摩擦係数の測定は、先端が球形のピンを平板上にて往復摺動させることで測定した。試験条件は、往復摺動速度を２０ｍｍ／ｓｅｃ、室温、大気中、無潤滑とした。なお、ピンの球面の表面粗さＲａは０．１μｍ、平板の表面粗さＲａは０．３μｍとした。なお、平板の表面は、摺動方向と直角に研削加工し、表面粗さは、摺動方向を測定した。また、ピンと平板は同材質で形成したものである。例えば、実施例１は実施例１の窒化珪素焼結体を用いて、ピンと平板を形成したものである。
【００９９】
その測定結果を下記表３に示す。
【表３】
2018030308.tif 000005
【０１００】
各実施例に係る窒化珪素焼結体は、ビッカース硬度、破壊靭性、耐酸化性、摩擦係数のいずれについても優れた特性を示した。酸化増量は、いずれも１０×１０−５ｗｔ％／ｃｍ２以下であった。
【０１０１】
また、摩擦係数は０．６以上であった。摩擦係数はμ＝Ｆ／Ｐ、Ｆは摩擦力、μは摩擦係数、Ｐは荷重、であらわされる。摩擦係数が小さい方が滑らかな表面であることを示す。摩擦係数が０．６以上であるということは比較例よりも摩擦力が高いことを示す。摩擦力が高いことは摩擦攪拌力の向上につながる。
【０１０２】
次に各実施例および比較例に係る接合ツール部材に関して耐久性試験を実施した。耐久性試験としては、冷間圧延鋼板（厚さ１．０ｍｍ）と冷間圧延鋼板（厚さ１．０ｍｍ）とを摩擦攪拌接合することにより実施した。摩擦攪拌接合装置に、各実施例および比較例に係る接合ツール部材をセットして、２０００サイクルの耐久性試験を行った。接合工程は、表３に示した回転速度（ｒｐｍ）にて４秒間、接合ツール部材を押圧して接合する作業を１サイクルとした。
【０１０３】
接合ツール材としての耐久試験の合否は、上記２０００サイクル目に摩擦攪拌接合された冷間圧延鋼板の引張せん断試験を実施し、ＪＩＳ−Ｚ−３１４０で規定するＡ級の引張強度（ｋＮ）が得られたものを合格とした。
【０１０４】
また、押圧条件を表４に示すように変えて耐久性試験を行った。その試験結果を下記表５に示す。
【０１０５】
【表４】
2018030308.tif 000006
【０１０６】
【表５】
2018030308.tif 000007
【０１０７】
上記表５に示す結果から明らかなように、各実施例に係る接合ツール部材は、いずれも優れた耐久性を示した。また、比較例２との比較でも明らかなように、ビッカース硬度、破壊靭性値が高くても焼結助剤成分量が１５質量％を超えて過多であると、摩擦攪拌接合用接合ツール部材としては耐久性が低下することが判明した。これは、耐酸化性および摩擦係数の向上が利いたためである。
【０１０８】
（実施例７〜１１）
実施例３の接合ツール部材に対し、表６に示す表面粗さとなるように表面研磨加工を実施した。表面粗さの測定方法は実施例３と同様である。
【０１０９】
【表６】
2018030308.tif 000008
【０１１０】
各実施例７〜１１に係る接合用ツール部材に対して、実施例３と同一条件で耐久性試験を実施し摩擦撹拌接合部の引張強度を測定した。その測定結果を下記表７に示す。
【０１１１】
【表７】
2018030308.tif 000009
【０１１２】
上記表７に示す結果から明らかなように、摩擦面の表面粗さＲａが５μｍ以下、Ｒｔが２０μｍ以下、ショルダー部の表面粗さＲａ１０μｍ以下、Ｒｔ６０μｍ以下である各実施例６〜１０は優れた耐久性を示すことが判明した。
【０１１３】
また、表面粗さが大きな実施例１１は、試験条件が厳しくなると不合格であった。これはツール部材表面の耐久性が低下したために攪拌力が低下したためである。このように、窒化珪素焼結体における焼結助剤量の制御のみならず、表面粗さの制御を組合せることにより、接合用ツール部材の性能が向上することが判明した。
【０１１４】
次に、摩擦攪拌接合用ツール部材の長期寿命について測定した。実施例１〜１１および比較例１〜２に係るツール部材に関して、試験条件１（回転速度１０００ｒｐｍ、接合時間４秒）にて５０００サイクル後の接合強度を測定した。
【０１１５】
その測定結果を下記表８に示す。
【表８】
2018030308.tif 000010
【０１１６】
上記表８に示す結果から明らかなように、各実施例に係るツール部材は、長期寿命に優れていた。これは窒化珪素焼結体の耐酸化性および摩擦係数を向上させているためである。
【０１１７】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【０１１８】
１…（円柱型）摩擦攪拌接合用接合ツール部材
１ａ…（突起型）摩擦攪拌接合用接合ツール部材
１ｂ…（球型）摩擦攪拌接合用接合ツール部材
２…摩擦面
３…ショルダー部
４…突起部
５…土台部
【図１】
2018030308.tif 000011
【図２】
2018030308.tif 000012
【図３】
2018030308.tif 000013
【国際調査報告】
2018030308.tif 000014
2018030308.tif 000015
2018030308.tif 000016